(57)【要約】  本発明は、ポリイソシアヌレートプラスチック製の固体を製造する方法であって、以下のステップ：ａ）オリゴマーポリイソシアネートを含有し、モノマーポリイソシアネートが少ないポリイソシアネート組成物Ａ）を準備するステップであって、ポリイソシアネート組成物Ａ）中のイソシアヌレート構造含量がポリイソシアネート組成物Ａ）中に存在するウレトジオン、イソシアヌレート、アロファネート、ビウレット、イミノオキサジアジンジオンおよびオキサジアジントリオン構造からなる群からのオリゴマー構造の総計に対して少なくとも５０ｍｏｌ％であるステップ；ｂ）ポリイソシアネート組成物Ａ）を触媒三量化するステップであって、ここで、（ｉ）触媒三量化は少なくとも８０℃の周囲温度で行われ；（ｉｉ）触媒三量化は少なくともポリイソシアネート組成物Ａ）中に最初に存在するイソシアネート基の最大２０％のみが存在する転化率レベルまで２時間未満の範囲内で行われ；（ｉｉｉ）触媒三量化は少なくとも１つの接合部の材料温度が周囲温度より少なくとも１０℃高いことを特徴とする準断熱条件下で行われる、ステップを含む方法に関する。本発明はさらに、本発明の方法により得られるポリイソシアヌレートプラスチック製の固体に関する。【特許請求の範囲】
【請求項１】
ポリイソシアヌレートプラスチック製の固体を製造する方法であって、以下のステップ：
ａ）オリゴマーポリイソシアネートを含有し、モノマーポリイソシアネートが少ないポリイソシアネート組成物Ａ）を提供するステップであって、前記ポリイソシアネート組成物Ａ）中のイソシアヌレート構造含量が前記ポリイソシアネート組成物Ａ）中に存在するウレトジオン、イソシアヌレート、アロファネート、ビウレット、イミノオキサジアジンジオンおよびオキサジアジントリオン構造からなる群からのオリゴマー構造の総計に対して少なくとも５０ｍｏｌ％であるステップ；
ｂ）前記ポリイソシアネート組成物Ａ）を触媒三量化するステップであって、ここで、
（ｉ）前記触媒三量化は少なくとも８０℃の周囲温度で行われ；
（ｉｉ）前記触媒三量化は、少なくとも前記ポリイソシアネート組成物Ａ）中に最初に存在するイソシアネート基の最大２０％のみが存在する転化率レベルまで、２時間未満の範囲内で行われ；
（ｉｉｉ）前記触媒三量化は、少なくとも１つの接合部での材料温度が周囲温度より少なくとも１０℃高いことを特徴とする準断熱条件下で行われる、ステップ
を含む方法。
【請求項２】
前記触媒三量化中の前記材料温度が、得られる前記ポリイソシアヌレートプラスチックのＴｇより高い少なくとも１つの温度に達することを特徴とする、請求項１に記載の方法。
【請求項３】
前記触媒三量化が、少なくともステップｂ）（ｉｉ）に規定される転化率レベルまで、１時間未満または３０分未満の範囲内で行われることを特徴とする、請求項１または２に記載の方法。
【請求項４】
ステップｂ）（ｉｉ）に規定される前記転化率レベルが、前記ポリイソシアネート組成物Ａ）中に最初に存在する前記イソシアネート基の最大１０％または最大５％のみが存在する転化率レベルであることを特徴とする、請求項１から３のいずれか一項に記載の方法。
【請求項５】
前記ポリイソシアネート組成物Ａ）が、各場合で前記ポリイソシアネート組成物Ａ）の重量基準で、少なくとも８０重量％、８５重量％、９０重量％、９５重量％、９９重量％または１００重量％の程度の専ら脂肪族的および／または脂環式的に結合したイソシアネート基を有するポリイソシアネートからなることを特徴とする、請求項１から４のいずれか一項に記載の方法。
【請求項６】
前記オリゴマーポリイソシアネートが１，４−ジイソシアナトブタン、１，５−ジイソシアナトペンタン、１，６−ジイソシアナトヘキサン、イソホロンジイソシアネートまたは４，４’−ジイソシアナトジシクロヘキシルメタンまたはこれらの混合物から形成される１つまたは複数のオリゴマーポリイソシアネートからなることを特徴とする、請求項１から５のいずれか一項に記載の方法。
【請求項７】
前記ポリイソシアネート組成物Ａ）および／または前記オリゴマーポリイソシアネートが２．０〜５．０の平均ＮＣＯ官能価を有することを特徴とする、請求項１から６のいずれか一項に記載の方法。
【請求項８】
前記ポリイソシアネート組成物Ａ）が、前記ポリイソシアネート組成物Ａ）の重量基準で８重量％〜２８重量％の反応性イソシアネート基含量を有することを特徴とする、請求項１から７のいずれか一項に記載の方法。
【請求項９】
「モノマーポリイソシアネートが少ない」が、前記ポリイソシアネート組成物Ａ）が、各場合で前記ポリイソシアネート組成物Ａ）の重量基準で、２０重量％以下、１５重量％以下、１０重量％以下または５重量％以下のモノマーポリイソシアネート含量を有することを意味する、請求項１から８のいずれか一項に記載の方法。
【請求項１０】
前記得られるポリイソシアヌレートプラスチック中のイソシアヌレート構造の割合が、前記ポリイソシアヌレートプラスチックの重量基準で少なくとも２０重量％であることを特徴とする、請求項１から９のいずれか一項に記載の方法。
【請求項１１】
請求項１から１０のいずれか一項に記載の方法によって得られるポリイソシアヌレートプラスチック製の固体。
【請求項１２】
前記ポリイソシアヌレートプラスチックが１５未満のＬ＊ａ＊ｂ＊色空間でＤＩＮ  ５０３３に準拠して決定されるｂ＊値を有することを特徴とする、請求項１１に記載の固体。
【請求項１３】
前記ポリイソシアヌレートプラスチックが１．００ｇ／ｃｍ３を超える密度を有することを特徴とする、請求項１１または１２に記載の固体。
【発明の詳細な説明】
【技術分野】
【０００１】
本発明は、ポリイソシアヌレートプラスチック製の固体を製造する方法、およびそこから得られるポリイソシアヌレートプラスチック製の固体に関する。
【背景技術】
【０００２】
ポリイソシアヌレート構造を有するポリマーは、その高い熱安定性および火炎安定性で知られている。芳香族ジフェニルメタン４，４’−ジイソシアネート（ＭＤＩ）ならびにポリエーテルポリオールおよびポリエポキシドにも基づくポリイソシアヌレート含有フォームは、例えば非常に低い熱伝導率のために、特に高性能断熱材料として広く使用されている。Ｃ．Ｅ．Ｓｃｈｉｌｄｋｎｅｃｈｔ  ａｎｄ  Ｉ．Ｓｋｅｉｓｔ，Ｐｏｌｙｍｅｒｉｚａｔｉｏｎ  Ｐｒｏｃｅｓｓｅｓ，ｐｐ．６６５−６６７，Ｗｉｌｅｙ，Ｎｅｗ  Ｙｏｒｋ（１９７７）を参照されたい。しかしながら、このようなフォームを製造する方法は多段階を有し、時間がかかる。ポリオールまたはポリエポキシドとのブレンドの必要性が、それ自体の出発材料で形成されたポリイソシアヌレートの不適合性のために、高温用途でのその使用を制限する。さらに、ＭＤＩポリイソシアヌレート含有フォームは、芳香族ポリウレタンから一般に知られているように、光安定性が低く、重度の黄変傾向がある。
【０００３】
そのため、脂肪族耐光性イソシアネートに基づくポリイソシアヌレートプラスチックを合成する試みに不足はなかった。
【０００４】
例えば、Ｅｕｒｏｐｅａｎ  Ｐｏｌｙｍｅｒ  Ｊｏｕｒｎａｌ，ｖｏｌ．１６，１４７−１４８（１９８０）は、４０℃でモノマー１，６−ジイソシアナトヘキサン（ＨＤＩ）を触媒三量化して、イソシアネート基を含まない明澄透明のポリイソシアヌレートプラスチックを得ることを記載している。しかしながら、この目的のために、三量化触媒として非常に高い触媒濃度のジブチルスズメトキシドが必要であり、これらは製品の熱安定性および色安定性に重大な悪影響を及ぼす。Ｅｕｒｏｐｅａｎ  Ｐｏｌｙｍｅｒ  Ｊｏｕｒｎａｌ，Ｖｏｌ．１６，８３１−８３３（１９８０）は、触媒として６重量％のトリブチルスズオキシドを用いて、１４０℃の温度でモノマーＨＤＩを完全三量化してポリイソシアヌレートを得ることを記載している。
【０００５】
論文Ｔｈｅｏ  Ｆｌｉｐｓｅｎ：「Ｄｅｓｉｇｎ，ｓｙｎｔｈｅｓｉｓ  ａｎｄ  ｐｒｏｐｅｒｔｉｅｓ  ｏｆ  ｎｅｗ  ｍａｔｅｒｉａｌｓ  ｂａｓｅｄ  ｏｎ  ｄｅｎｓｅｌｙ  ｃｒｏｓｓｌｉｎｋｅｄ  ｐｏｌｙｍｅｒｓ  ｆｏｒ  ｐｏｌｙｍｅｒ  ｏｐｔｉｃａｌ  ｆｉｂｅｒ  ａｎｄ  ａｍｐｌｉｆｉｅｒ  ａｐｐｌｉｃａｔｉｏｎｓ」，Ｒｉｊｋｓｕｎｉｖｅｒｓｉｔｅｉｔ  Ｇｒｏｎｉｎｇｅｎ，２０００は、触媒としてネオジム／クラウンエーテル錯体を用いたモノマーＨＤＩの三量化を記載している。良好な光学、熱および機械特性を有すると言われている得られたポリイソシアヌレートは、光学用途、特にポリマー光ファイバとしての適合性に関する論文の文脈で研究された。Ｆｌｉｐｓｅｎは、明澄な非黄変ポリイソシアヌレートのための必要条件について詳細に記載している。反応の開始時の不純物、水、二量体、高触媒濃度および高温の回避がここで明示的に言及されるべきである。問題の副反応は、尿素を与える水との反応、およびブリスター形成を伴うカルボジイミドを与えるウレトジオンの反応である。Ｆｌｉｐｓｅｎによると、可溶性ネオジム−クラウンエーテル触媒、ならびに６０℃または室温での予備反応および最高１４０℃までの温度でのさらなる反応を用いた理想的な条件下でのみ、１４０℃のガラス転移温度（Ｔｇ）を有する高透明度ポリイソシアヌレートが２４時間超の長期間にわたって得られる。記載された方法の欠点は、これが問題のある工業的規模の実施を伴う複雑な反応体レジームを用いる多段階方法であることである。
【０００６】
Ｅｕｒ．Ｐｏｌｙｍ．Ｊ．Ｖｏｌ．１８，ｐｐ．５４９−５５３，１９８２は、最大約５０％の転化率まで気化冷却し、次いで、６０℃に冷却する、２％トリブチルスズオキシドの存在下、１４０℃で２時間にわたりＨＤＩ１００ｇの三量化を行うフォームの製造方法を記載している。ナフテン酸コバルト共触媒のＤＭＳＯ中８％溶液２．５％を添加し、Ｆｒｅｏｎ（発泡剤）８ｇを添加した後、混合物の温度を数分以内に最高２００℃まで上昇させるために、反応の発熱性を利用して、６０℃で反応を開始する。その後、混合物を４０℃の一定温度で一晩維持する。このようにして得られた転化率は、９０％の領域で変化する。このようにして得られたフォームは、抽出可能な成分についてはさらには調べられなかった。ポリイソシアヌレートフォームの製造について記載された方法は、工業的に大規模には実施できない。５０％転化率での予想される高ＨＤＩ残存モノマー含量および最高２００℃の得られる温度による共触媒混合物の極めて急速な開始反応が、１４０℃のモノマーＨＤＩの引火点と組み合わせて、スラブストックまたはベルトフォームとしての典型的なフォーム製造方法の下で安全に加工することができない混合物をもたらす。
【０００７】
主として同様に脂肪族性および芳香族性の液体モノマージイソシアネート（例えば、ステアリルジイソシアネート、ドデシルジイソシアネート、デシルジイソシアネート、ノニルジイソシアネート、オクチルジイソシアネート、ＨＤＩ、ＢＤＩ、ＰＤＩ、ＩＰＤＩ、Ｈ１２ＭＤＩ、ＴＤＩ、ＭＤＩ、ＮＤＩ、ＮＢＤＩ）から進行するポリイソシアヌレートの調製が先行技術で記載されている。ポリイソシアヌレートを与える三量化反応の発熱性は、特に高イソシアネート含量のモノマージイソシアネート（例えば、ＢＤＩ、ＰＤＩ、ＨＤＩ、ＴＩＮ）の場合には、モノマージイソシアネートから進行する反応を、典型的には強い発熱重合プロセスで固体内で生じる工業規模および断熱条件下で典型的には行うことができず、厳しい温度制御下で少量の物質でのみ行うことができるほど高い（−７５ｋＪ／ＮＣＯ１ｍｏｌ）。
【０００８】
状態の断熱変化は、系が環境と熱エネルギーを交換することなく、ある状態から別の状態に変換される熱力学的工程である。「断熱条件」は、ここでは、発熱反応で環境に放出される反応熱の完全な放散が不可能であることを意味すると理解される。したがって、典型的には固体中で均質な条件を達成することは不可能であり、急速な反応の場合に特に固体内で生じる「断熱」条件は、発熱反応の場合に局所的に有意な温度上昇をもたらし得る。これらの局所ホットスポットは、機能的に均質な製品の製造を目指す場合、極めて重要である。
【０００９】
さらなる課題は、芳香族モノマージイソシアネートおよび多くのアリール芳香族または脂環式モノマージイソシアネートが、低転化率でしかホモ−および共−三量化することができないことである。可塑化または共溶解共反応物質（ｃｏ−ｒｅａｃｔａｎｔ）を添加することがしばしば必要である。さもなければ、反応は高残留イソシアネート含量で停止し、典型的には濁って変色した製品が得られる。可塑化および共溶解共反応物質の使用は、少ないアロファネート、尿素、ウレタン、チオウレタンおよびオキサゾリジノン、ポリエステル、ポリエーテルなどの化学的および熱的に不活性な構造増強要素、ならびに高温で、その後のカルボジイミド化および二酸化炭素の除去によるウレトジオン、および非対称イソシアヌレートをもたらすので、不利である。そのため、構造的増強要素として実質的にまたは専らイソシアヌレート構造を有するポリイソシアヌレートの製造は不可能である。
【００１０】
固体での三量化で典型的に存在するような断熱条件下でのモノマー出発材料のイソシアネート含量が高いため、また３００℃を超える温度、すなわち１４０℃のモノマーＨＤＩの引火点および２５５℃のモノマーＨＤＩの沸点より上、さらには４５４℃のＨＤＩの自発着火温度までが生じ得る発熱反応のために、高い転化率レベルを有するポリイソシアヌレートの製造における温度制御は大いに重要である。したがって、高温は、製品の直接破壊、さらにはモノマージイソシアネートのその場での蒸発および自発着火につながるおそれがある。
【００１１】
放出されるモノマージイソシアネートまたは分解生成物に起因する職業上の衛生の欠点は別として、比較的高温でのブリスターの形成は非常に面倒である。ブリスターは、例えば、ウレトジオン形成およびその後の二酸化炭素の除去によるカルボジイミド化から生じる副反応のために形成される。そのため、モノマージイソシアネートから進行して製造される固体は、典型的にはブリスターを有するので、密度、電気絶縁特性および機械特性に関する特定の要件を満たすことができない。
【００１２】
そのため、今日までポリイソシアヌレートによって見出された唯一の実用的な用途は、典型的には、その調製が低い転化率での三量化反応の停止および過剰の未反応モノマージイソシアネートの除去を伴う、塗料化学における架橋剤としてであった。例えば、脂肪族および混合型の脂肪族と芳香族のモノマー性ジイソシアネートから進行する、モノマーイソシアヌレートに基づく架橋剤の製造で、ドイツ特許第３１００２６３号明細書；英国特許第９５２９３１号明細書、英国特許第９６６３３８号明細書；米国特許第３２１１７０３号明細書、米国特許第３３３０８２８号明細書は、非常に正確な温度制御を用いて、希釈またはごく低い転化率のいずれかで反応を実施することを想起している。ここでは架橋ポリイソシアヌレートプラスチックの計画的な形成はなく、低粘度のオリゴマーの可溶性製品のみが形成される。
【００１３】
上記の方法に共通することは、三量化が低温で開始されることである。特に三量化の開始時の高い三量化温度は、モノマージイソシアネートから進行する困難さを伴ってのみ制御することができ、ウレトジオンおよびカルボジイミドの形態でかなりの副反応をもたらし、よって、二酸化炭素除去の結果としてのブリスター形成および得られた製品の変色の原因となる。唯一の例外は、高濃度の極めて遅効性の触媒、例えばトリブチルスズオキシドの存在下での三量化である。よって、１００℃を超える温度で約５０％の低いイソシアネート転化率を与えるよう行われる典型的な多段予備反応は、ポリイソシアヌレートプラスチックから固体を製造するにはあまりに高価で不便であるので、工業的規模では関心がない。
【００１４】
国際公開第２０１５／１６６９８３号パンフレットは、ＬＥＤをカプセル化するためのイソシアヌレートポリマーの使用を開示している。本発明の方法は、わずか１５分の硬化時間後に良好な光学品質を有するポリイソシアヌレートプラスチックをもたらすが、国際公開第２０１５／１６６９８３号パンフレットに記載される方法は少なくとも１時間の硬化時間を必要とする。
【００１５】
米国特許第６１３３３９７号明細書は、オリゴマーポリイソシアネートを三量化することによって製造されたコーティングを開示しているにすぎない。この明細書は固形体の製造を開示していない。記載されている方法に同様に共通するのは、これらの方法が、特に、強い発熱反応で固体内で典型的に起こるような断熱条件下で、効率的な工業プロセスにおいてポリイソシアヌレートプラスチック、とりわけ、変色、不均質性および例えば、不要なブリスターの形の厄介な欠陥を実質的に含まないものを得るのには適していないということである。このようにして、先行技術から公知の方法によって、環境中へのモノマージイソシアネートの有意な放出の危険を冒すことなく、開放反応容器中で高温で重合を行うことも不可能である。
【００１６】
対照的に、工業的に効率的な方法は、高い転化率および職業衛生学の点での高いプロセス安全性のために注目に値する。
【先行技術文献】
【特許文献】
【００１７】
【特許文献１】ドイツ特許第３１００２６３号明細書
【特許文献２】英国特許第９５２９３１号明細書
【特許文献３】英国特許第９６６３３８号明細書
【特許文献４】米国特許第３２１１７０３号明細書
【特許文献５】米国特許第３３３０８２８号明細書
【特許文献６】国際公開第２０１５／１６６９８３号パンフレット
【特許文献７】米国特許第６１３３３９７号明細書
【非特許文献】
【００１８】
【非特許文献１】Ｃ．Ｅ．Ｓｃｈｉｌｄｋｎｅｃｈｔ  ａｎｄ  Ｉ．Ｓｋｅｉｓｔ，Ｐｏｌｙｍｅｒｉｚａｔｉｏｎ  Ｐｒｏｃｅｓｓｅｓ，ｐｐ．６６５−６６７，Ｗｉｌｅｙ，Ｎｅｗ  Ｙｏｒｋ（１９７７）
【非特許文献２】Ｅｕｒｏｐｅａｎ  Ｐｏｌｙｍｅｒ  Ｊｏｕｒｎａｌ，ｖｏｌ．１６，１４７−１４８（１９８０）
【非特許文献３】Ｅｕｒｏｐｅａｎ  Ｐｏｌｙｍｅｒ  Ｊｏｕｒｎａｌ，Ｖｏｌ．１６，８３１−８３３（１９８０）
【非特許文献４】Ｔｈｅｏ  Ｆｌｉｐｓｅｎ：「Ｄｅｓｉｇｎ，ｓｙｎｔｈｅｓｉｓ  ａｎｄ  ｐｒｏｐｅｒｔｉｅｓ  ｏｆ  ｎｅｗ  ｍａｔｅｒｉａｌｓ  ｂａｓｅｄ  ｏｎ  ｄｅｎｓｅｌｙ  ｃｒｏｓｓｌｉｎｋｅｄ  ｐｏｌｙｍｅｒｓ  ｆｏｒ  ｐｏｌｙｍｅｒ  ｏｐｔｉｃａｌ  ｆｉｂｅｒ  ａｎｄ  ａｍｐｌｉｆｉｅｒ  ａｐｐｌｉｃａｔｉｏｎｓ」，Ｒｉｊｋｓｕｎｉｖｅｒｓｉｔｅｉｔ  Ｇｒｏｎｉｎｇｅｎ，２０００
【非特許文献５】Ｅｕｒ．Ｐｏｌｙｍ．Ｊ．Ｖｏｌ．１８，ｐｐ．５４９−５５３，１９８２
【発明の概要】
【００１９】
そのため、本発明によって対処される課題は、優れた耐候性および化学安定性、ならびに高い熱安定性および良好な機械特性も特徴とするポリイソシアヌレートプラスチック製の固体のための高い転化率レベルを有するポリイソシアヌレートを製造するための効率的な工業プロセスを開発するというものであった。理想的には、これらの固体は、ブリスター、すじおよび変色などの欠陥をもたないべきである。
【００２０】
この目的は、本発明により、ポリイソシアヌレートプラスチック製の固体を製造するための請求項１に指定される方法、および該方法によって得られ、請求項１１に指定されるポリイソシアヌレートプラスチック製の固体によって達成される。
【００２１】
驚くべきことに、塗料化学において架橋剤原料として知られている高官能価液体オリゴマーポリイソシアヌレートを、断熱条件下でさえ迅速かつ効率的に重合して、高い転化率レベルおよび優れた化学安定性、ならびに高い熱安定性および良好な機械特性も有するポリイソシアヌレートを得ることができることが分かった。適切なオリゴマーポリイソシアヌレートを使用すると、断熱温度レジームでさえ、ブリスター、不均質性および変色をもたらす副反応が同様に実質的に抑制される。本発明の方法は、使用する材料の破壊もその引火点を超えて加熱することもなく、断熱条件下でポリイソシアヌレート製の固体の製造を可能にする。
【００２２】
モノマージイソシアネートに基づくポリイソシアヌレートを製造するための先行技術から公知の方法と比較して、本発明の方法では、揮発性イソシアネートによる環境汚染を、開放容器中または表面上での反応の場合でさえも、また高い三量化温度でさえも大いに低減することが可能である。これは、反応混合物中に存在するモノマージイソシアネートの量が、もしあっても、著しく少ないという事実によって引き起こされる。本発明の方法は、ゲル化点においてさえも、抽出可能なイソシアネート含有成分の濃度がはるかに低い均質な製品を与える。ゲル化点は、反応混合物中の架橋密度が、これまでに反応混合物の粘度が急激に上昇し、反応混合物がゲル化する、すなわちもはや有意に変形も流動もしないほどに進行している接合部を意味すると理解される。２以下のイソシアネート官能価、すなわち１分子当たり２個以下のイソシアネート基を有するモノマージイソシアネートから進行する、ゲル化に十分な架橋密度が、高いイソシアネート転化率でのみ統計学的に達成されるので、先行技術に記載される方法は、５０％よりはるかに高いイソシアネート転化率でのみゲル化点に達する。対照的に、２を超えるイソシアネート官能価、すなわち１分子当たり２個を超えるイソシアネート基を有するオリゴマーポリイソシアヌレートの使用は、統計学的に、反応混合物のゲル化が低い転化率で、したがってはるかに早く達成されるように、ずっと早い段階で高い架橋密度をもたらす。さらに、先行技術に記載される方法は、ゲル点を通過させた十分に後でさえ、抽出可能なイソシアネート含有成分を依然として含む。
【００２３】
先行技術に記載される方法とは異なり、本発明の方法における三量化は、８０℃を超える高温でも実施することができる。２時間未満の比較的短い反応時間で、本発明の方法によって、変色の少ないブリスターを含まない透明な製品を得ることが可能である。
【００２４】
特に有利なことには、所望の製品のガラス転移点を超える温度で三量化を行うことが可能である。
【００２５】
本発明の方法により、先行技術に記載されるモノマージイソシアネートに基づく製品とは、物理的に、例えばガラス転移温度の点で異なるポリイソシアヌレートプラスチック製の固体を得ることが可能である。科学的な理論に縛られることを望むものではないが、これはおそらくオリゴマーポリイソシアネートの使用および特定の反応レジームに起因する、得られたポリイソシアヌレートプラスチック中の架橋の性質および密度の構造的差異に基づく。
【００２６】
本発明の有利な構成は、従属請求項に指定されており、本発明の一般的な概念であるように、以下に個々に説明される。
【００２７】
よって、本発明は、ポリイソシアヌレートプラスチック製の固体を製造する方法であって、以下のステップ：
ａ）オリゴマーポリイソシアネートを含有し、モノマーポリイソシアネートが少ないポリイソシアネート組成物Ａ）を準備するステップであって、ポリイソシアネート組成物Ａ）中のイソシアヌレート構造含量がポリイソシアネート組成物Ａ）中に存在するウレトジオン、イソシアヌレート、アロファネート、ビウレット、イミノオキサジアジンジオンおよびオキサジアジントリオン構造からなる群からのオリゴマー構造の総計に対して少なくとも５０ｍｏｌ％であるステップ；
ｂ）ポリイソシアネート組成物Ａ）を触媒三量化するステップであって、ここで、
（ｉ）触媒三量化は少なくとも８０℃の周囲温度で行われ；
（ｉｉ）触媒三量化は、少なくともポリイソシアネート組成物Ａ）中に最初に存在するイソシアネート基の最大２０％のみが存在する転化率レベルまで、２時間未満の範囲内で行われ；
（ｉｉｉ）触媒三量化は、少なくとも１つの接合部の材料温度が周囲温度より少なくとも１０℃高いことを特徴とする準断熱条件下で行われる、ステップと
を含む方法を提供する。
【００２８】
本発明はさらに、この方法によって得られるポリイソシアヌレートプラスチック製の固体を提供する。
【００２９】
以下に詳細に記載される本発明は、新規なポリイソシアヌレートプラスチック製の固体が、８０℃を超える周囲温度で２時間未満の短い反応時間で低モノマーオリゴマーイソシアネート組成物Ａ）の触媒三量化によって得ることができ、これらが多くの有利な特性を有し、特にブリスターを含まず透明であり、低い色数を示すという驚くべき知見に基づいている。
【００３０】
ポリイソシアヌレートプラスチック製の固体を製造するための出発材料としてモノマージイソシアネートよりも低モノマーオリゴマーポリイソシアネート組成物を使用することは、オリゴマー反応物質のイソシアネート含量が比較的低いために、硬化中に消散しなければならない反応熱がはるかに少なく、これにより特に２時間未満の短い反応時間および８０℃を超える高温での迅速な三量化反応が可能になるという利点をさらに有する。さらに、三量化反応のためのオリゴマー反応物質としてオリゴマーポリイソシアネートを含有する低モノマーポリイソシアネート組成物を使用することにより、先行技術から公知の材料と構造的に区別される入手可能なポリイソシアヌレートプラスチック中の新規な架橋構造ももたらされる。
【００３１】
ここで「固体」に言及する場合、これは、その体積のために環境への三量化反応において生じる熱の完全な放散が不可能であり、結果として、固体内で局所的なホットスポットが生じる物体を意味する。さらに具体的には、ここで使用される「固体」は、その最小膨張の方向に少なくとも０．５ｍｍ、好ましくは少なくとも１ｍｍ、より好ましくは少なくとも２ｍｍの厚さを有する物体である。さらに具体的には、ここで使用される「固体」は、フィルムでも膜でもない。
【００３２】
ここで使用される「ポリイソシアヌレートプラスチック」は、ポリイソシアヌレートを含有するプラスチックである。これはまた、主としてまたは完全にポリイソシアヌレートからなることができる。ポリイソシアヌレートと他のポリマーのブレンドも同様に、ここで使用される「ポリイソシアヌレートプラスチック」という用語によって網羅される。
【００３３】
ここで「プラスチック」に言及する場合、これは、例えばゲルまたは液体とは対照的に、室温で極めて実質的に寸法的に安定な製品を意味する。ここで使用される「プラスチック」という用語は、全ての標準クラスのプラスチックを包含する、すなわち特に熱硬化性樹脂、熱可塑性樹脂およびエラストマーを含む。
【００３４】
ここで使用される「ポリイソシアヌレート」は、複数のイソシアヌレート構造単位、例えば少なくとも１０個のイソシアヌレート構造単位を有する任意の分子、好ましくはポリマーである。単一のイソシアヌレート構造単位を有する分子を「イソシアヌレート」と呼ぶことができる。
【００３５】
特徴的な環状イソシアネート構造単位は、以下の構造式で示される：
【化１】
2018513900.tif 000002
【００３６】
イソシアヌレートおよびポリイソシアヌレートは、ポリイソシアネートの環化三量化によって得ることができる。モノマージイソシアネートから進行する慣用的に運用される環化三量化は、上記のように、強い発熱反応である。これは、工業的かつ効率的に達成可能な使用オプションおよび三量化のレベルをかなり制限し得る。
【００３７】
ここで使用される「ポリイソシアネート」という用語は、分子中に２個以上のイソシアネート基を含有する化合物の総称である（これは、一般構造−Ｎ＝Ｃ＝Ｏの遊離イソシアネート基を意味すると当業者によって理解される）。これらのポリイソシアネートの最も単純で最も重要な代表物がジイソシアネートである。これらは、一般構造Ｏ＝Ｃ＝Ｎ−Ｒ−Ｎ＝Ｃ＝Ｏ（Ｒは、典型的には脂肪族、脂環式および／または芳香族基を表す）を有する。
【００３８】
多官能価（２個以上のイソシアネート基）のために、ポリイソシアネートを使用して多数のポリマー（例えば、ポリウレタン、ポリ尿素およびポリイソシアヌレート）および低分子量化合物（例えば、ウレトジオン、イソシアヌレート、アロファネート、ビウレット、イミノオキサジアジンジオンおよび／またはオキサジアジントリオン構造を有するもの）を調製することが可能である。
【００３９】
ここで、「ポリイソシアネート」に一般的に言及する場合、これは、モノマーおよび／またはオリゴマーポリイソシアネートを意味する。しかしながら、本発明の多くの態様を理解するために、モノマージイソシアネートとオリゴマーポリイソシアネートを区別することが重要である。ここで「オリゴマーポリイソシアネート」に言及する場合、これは、少なくとも２個のモノマージイソシアネート分子から形成されたポリイソシアネート、すなわち少なくとも２個のモノマージイソシアネート分子から形成された反応生成物を構成するまたは含有する化合物を意味する。
【００４０】
モノマージイソシアネートからのオリゴマーポリイソシアネートの調製を、ここではモノマージイソシアネートの変性とも呼ぶ。ここで使用されるこの「変性」は、ウレトジオン、イソシアヌレート、アロファネート、ビウレット、イミノオキサジアジンジオンおよび／またはオキサジアジントリオン構造を有するオリゴマーポリイソシアネートを得るためのモノマージイソシアネートの反応を意味する。
【００４１】
例えば、ヘキサメチレンジイソシアネート（ＨＤＩ）は、２個のイソシアネート基を含有し、少なくとも２個のポリイソシアネート分子の反応生成物ではないので、「モノマージイソシアネート」である：
【化２】
2018513900.tif 000003
【００４２】
対照的に、少なくとも２個のＨＤＩ分子から形成され、なおも少なくとも２個のイソシアネート基を有する反応生成物は、本発明の文脈内の「オリゴマーポリイソシアネート」である。このような「オリゴマーポリイソシアネート」の代表物は、モノマーＨＤＩ、例えば、ＨＤＩイソシアヌレートおよびＨＤＩビウレットから進行しており、これらの各々は、３個のモノマーＨＤＩ単位から形成される：
【化３】
2018513900.tif 000004
【００４３】
本発明の文脈における「ポリイソシアネート組成物Ａ）」とは、最初の反応混合物中のイソシアネート成分を指す。換言すれば、これはイソシアネート基を有する最初の反応混合物中の全ての化合物の総和である。したがって、ポリイソシアネート組成物Ａ）は、本発明の方法で反応物質として使用される。ここで「ポリイソシアネート組成物Ａ）」、特に「ポリイソシアネート組成物Ａ）を用意する」に言及する場合、これはポリイソシアネート組成物Ａ）が存在し、反応物質として使用されることを意味する。
【００４４】
本発明によると、三量化に使用されるポリイソシアネート組成物Ａ）は、モノマーが少なく（すなわち、モノマージイソシアネートが少ない）、オリゴマーポリイソシアネートを含有する。これは、好ましくは主としてオリゴマーポリイソシアネートからなる。本発明の一実施形態では、ポリイソシアネート組成物Ａ）が、完全に、または各場合でポリマーイソシアネート組成物Ａ）の重量基準で、８０重量％、８５重量％、９０重量％、９５重量％、９８重量％、９９重量％もしくは９９．５重量％の程度のオリゴマーポリイソシアネートからなる。このオリゴマーポリイソシアネート含量は、ポリイソシアネート組成物Ａ）に基づく（オリゴマーポリイソシアネートが、例えば、本発明の方法中に中間体として形成されず、反応の開始時に反応物質としてポリイソシアネート組成物Ａ）中に既に存在することを意味する）。
【００４５】
「モノマーが少ない」と「モノマージイソシアネートが少ない」は、ポリイソシアネート組成物Ａ）に関してここで同義的に使用される。
【００４６】
ポリイソシアネート組成物Ａ）が、各場合でポリイソシアネート組成物Ａ）の重量基準で、２０重量％以下、特に１５重量％以下または１０重量％以下のポリイソシアネート組成物Ａ）中のモノマージイソシアネートの割合を有する場合、特に実際に有効な結果が確立される。好ましくは、ポリイソシアネート組成物Ａ）が、各場合でポリイソシアネート組成物Ａ）の重量基準で、５重量％以下、特に２．０重量％以下、より好ましくは１．０重量％以下のモノマージイソシアネート含量を有する。ポリマー組成物Ａ）がモノマーポリイソシアネートを本質的に含まない場合に、特に良好な結果が確立される。「本質的に含まない」とは、モノマーポリイソシアネート含量がポリイソシアネート組成物Ａ）の重量基準で、０．５重量％以下であることを意味する。
【００４７】
使用されるポリイソシアネート組成物Ａ）が低モノマー組成物であることが本発明にとって必要である。実際には、これは特に、ポリイソシアネート組成物Ａ）として、その調製が実際の変性反応後に、各場合で未転化の過剰モノマージイソシアネートを除去するための少なくとも１つのさらなるステップを含むオリゴマーポリイソシアネートを使用することによって達成することができる。特に実際に有効な方法では、このモノマーの除去を、それ自体公知の方法、好ましくは高真空下での薄膜蒸留、またはイソシアネート基に対して不活性な適当な溶媒、例えば脂肪族または脂環式炭化水素（ペンタン、ヘキサン、ヘプタン、シクロペンタンまたはシクロヘキサンなど）による抽出によって行うことができる。
【００４８】
本発明の好ましい実施形態では、本発明のポリイソシアネート組成物Ａ）が、モノマージイソシアネートを変性してその後未転化モノマーを除去することによって得られる。
【００４９】
先行技術に記載されるポリイソシアヌレートプラスチックを製造する方法は、反応物質として極めて実質的にモノマージイソシアネートを使用する（純粋なモノマーまたはモノマーに富んだポリイソシアネート組成物を触媒三量化することを意味する）。対照的に、本発明の使用、すなわちオリゴマーポリイソシアネートを既に含有する低モノマーポリイソシアネート組成物Ａ）の「提供」は、驚くべきことに、はるかに低い体積収縮をもたらす。本発明の反応の比較的低い発熱性は、高い転化率レベルを有するポリイソシアヌレートプラスチックを得ることをさらに可能にする。
【００５０】
好ましくは、モノマージイソシアネートが本発明の三量化反応に使用されない。しかしながら、本発明の特定の実施形態では、ポリイソシアネート組成物Ａ）が、余分なモノマージイソシアネートを含有してもよい。これに関連して、「余分なモノマージイソシアネート」は、ポリイソシアネート組成物Ａ）中に存在するオリゴマーポリイソシアネートの調製に使用されたモノマーポリイソシアネートとは異なることを意味する。余分なモノマージイソシアネートの添加は、特別な技術的効果、例えば例外的な硬度の達成に有利となり得る。ポリイソシアネート組成物Ａ）が、各場合でポリイソシアネート組成物Ａ）の重量基準で、２０重量％以下、特に１５重量％以下または１０重量％以下のポリイソシアネート組成物Ａ）中の余分なモノマージイソシアネートの割合を有する場合、特に実際に有効な結果が確立される。好ましくは、ポリイソシアネート組成物Ａ）が、各場合でポリイソシアネート組成物Ａ）の重量基準で、５重量％以下、特に２．０重量％以下、より好ましくは１．０重量％以下の余分なモノマージイソシアネート含量を有する。
【００５１】
本発明の方法のさらなる特定の実施形態では、ポリイソシアネート組成物Ａ）が、２を超えるイソシアネート官能価を有する、すなわち１分子当たり２個を超えるイソシアネート基を有するモノマーモノイソシアネートまたはモノマーイソシアネートを含有してもよい。２を超えるイソシアネート官能価を有するモノマーモノイソシアネートまたはモノマーイソシアネートの添加が、ポリイソシアヌレートプラスチックのネットワーク密度に影響を及ぼすために有利であることが分かった。ポリイソシアネート組成物Ａ）が、各場合でポリイソシアネート組成物Ａ）の重量基準で、２０重量％以下、特に１５重量％以下または１０重量％以下のポリイソシアネート組成物Ａ）中の２を超えるイソシアネート官能価を有するモノマーモノイソシアネートまたはモノマーイソシアネートの割合を有する場合、特に実際に有効な結果が確立される。好ましくは、ポリイソシアネート組成物Ａ）が、各場合でポリイソシアネート組成物Ａ）の重量基準で、５重量％以下、特に２．０重量％以下、より好ましくは１．０重量％以下の２を超えるイソシアネート官能価を有するモノマーモノイソシアネートまたはモノマーイソシアネート含量を有する。好ましくは、本発明の三量化反応に、２を超えるイソシアネート官能価を有するモノマーモノイソシアネートまたはモノマーイソシアネートが使用されない。
【００５２】
低モノマーポリイソシアネート組成物Ａ）およびその中に存在するオリゴマーポリイソシアネートは、典型的には、単純脂肪族、脂環式、芳香脂肪族および／または芳香族モノマージイソシアネートあるいはこのようなモノマージイソシアネートの混合物を変性することによって得られる。
【００５３】
オリゴマーポリイソシアネートは、本発明によると、特にウレトジオン、イソシアヌレート、アロファネート、ビウレット、イミノオキサジアジンジオンおよび／またはオキサジアジントリオン構造を有することができる。本発明の一実施形態では、オリゴマーポリイソシアネートが、以下のオリゴマー構造型の少なくとも１つまたはその混合型を有する：
【化４】
2018513900.tif 000005
【００５４】
驚くべきことに、固体の製造における三量化の反応レジームが、イソシアヌレート構造含量がポリイソシアネート組成物Ａ）中に存在するウレトジオン、イソシアヌレート、アロファネート、ビウレット、イミノオキサジアジンジオンおよびオキサジアジントリオン構造からなる群のオリゴマー構造の総和基準で少なくとも５０ｍｏｌ％であるポリイソシアネート組成物Ａ）を使用することが有利となり得ることが分かった。この種の出発混合物は、特にイソシアヌレート構造含量がポリイソシアネート組成物Ａ）中に存在するウレトジオン、イソシアヌレート、アロファネート、ビウレット、イミノオキサジアジンジオンおよびオキサジアジントリオン構造からなる群のオリゴマー構造の総和基準で５０ｍｏｌ％未満であるポリイソシアネート組成物Ａ）を用いた三量化反応と比較して、８０℃を超える高温および２時間未満の短い反応時間で、高い転化率を有するポリイソシアヌレートプラスチックに転化され得る。
【００５５】
本発明の好ましい実施態様では、イソシアヌレート構造含量がポリイソシアネート組成物Ａ）中に存在するウレトジオン、イソシアヌレート、アロファネート、ビウレット、イミノオキサジアジンジオンおよびオキサジアジントリオン構造からなる群のオリゴマー構造の総和基準で少なくとも６０ｍｏｌ％、好ましくは７０ｍｏｌ％、より好ましくは８０ｍｏｌ％、特に好ましくは９０ｍｏｌ％、特に９５ｍｏｌ％であるポリマー組成物Ａ）が使用される。
【００５６】
追加のまたは代替実施形態では、本発明の方法で、イソシアヌレート構造と同様に、ウレトジオン、ビウレット、アロファネート、イミノオキサジアジンジオンおよびオキサジアジントリオン構造ならびにこれらの混合型を有する少なくとも１つのさらなるオリゴマーポリイソシアネートを含むポリイソシアネート組成物Ａ）が使用される。
【００５７】
ポリイソシアネートＡ）中のウレトジオン、イソシアヌレート、アロファネート、ビウレット、イミノオキサジアジンジオンおよび／またはオキサジアジントリオン構造の割合は、例えばＮＭＲ分光法によって測定することができる。言及されるオリゴマー構造は特徴的なシグナルを与えるので、ここでは好ましくはプロトン−デカップリング形態の１３ＣＮＭＲ分光法を使用することが好ましくは可能である。
【００５８】
基礎をなすオリゴマー構造（ウレトジオン、イソシアヌレート、アロファネート、ビウレット、イミノオキサジアジンジオンおよび／またはオキサジアジントリオン構造）にかかわらず、本発明の方法に使用するためのオリゴマーポリイソシアネート組成物Ａ）および／またはその中に存在するオリゴマーポリイソシアネートは、好ましくは２．０〜５．０、好ましくは２．３〜４．５の（平均）ＮＣＯ官能価を有する。
【００５９】
本発明により使用するためのポリイソシアネート組成物Ａ）が、各場合でポリイソシアネート組成物Ａ）の重量基準で８．０重量％〜２８．０重量％、好ましくは１４．０重量％〜２５．０重量％のイソシアネート基含量を有する場合、特に実際に有効な結果が確立される。
【００６０】
ポリイソシアネート組成物Ａ）において本発明により使用するための、ウレトジオン、イソシアヌレート、アロファネート、ビウレット、イミノオキサジアジンジオンおよび／またはオキサジアジントリオン構造を有するオリゴマーポリイソシアネートの調製方法は、例えば、Ｊ．Ｐｒａｋｔ．Ｃｈｅｍ．３３６（１９９４）１８５−２００、ドイツ特許第１６７０６６６号明細書、ドイツ特許第１９５４０９３号明細書、ドイツ特許第２４１４４１３号明細書、ドイツ特許第２４５２５３２号明細書、ドイツ特許第２６４１３８０号明細書、ドイツ特許第３７００２０９号明細書、ドイツ特許第３９０００５３号明細書およびドイツ特許第３９２８５０３号明細書または欧州特許第０３３６２０５号明細書、欧州特許第０３３９３９６号明細書および欧州特許第０７９８２９９号明細書に記載されている。
【００６１】
本発明の追加のまたは代替実施形態では、本発明のポリイソシアネート組成物Ａ）が、使用される変性反応の性質にかかわらず、モノマージイソシアネートから得られたオリゴマーポリイソシアネートを含有し、オリゴマー化レベルが５％〜４５％、好ましくは１０％〜４０％、より好ましくは１５％〜３０％であることが認められると定義される。「オリゴマー化レベル」は、ここでは、ウレトジオン、イソシアヌレート、アロファネート、ビウレット、イミノオキサジアジンジオンおよび／またはオキサジアジントリオン構造を形成するために調製工程中に消費される出発混合物中に最初に存在するイソシアネート基の割合を意味すると理解される。
【００６２】
本発明の方法に使用するためのポリイソシアネート組成物Ａ）およびその中に存在するオリゴマーポリイソシアネートを調製するのに適したポリイソシアネートは、種々の方法で、例えば液相もしくは気相中のホスゲン化またはホスゲンフリーの経路、例えば、熱ウレタン開裂によって得ることができる任意の所望のポリイソシアネートである。ポリイソシアネートがモノマージイソシアネートである場合に、特に良好な結果が確立される。好ましいモノマージイソシアネートは、脂肪族的、脂環式的、芳香脂肪族的および／または芳香族的に結合したイソシアネート基を有する分子量が１４０〜４００ｇ／ｍｏｌの範囲のもの、例えば１，４−ジイソシアナトブタン（ＢＤＩ）、１，５−ジイソシアナトペンタン（ＰＤＩ）、１，６−ジイソシアナトヘキサン（ＨＤＩ）、２−メチル−１，５−ジイソシアナトペンタン、１，５−ジイソシアナト−２，２−ジメチルペンタン、２，２，４−または２，４，４−トリメチル−１，６−ジイソシアナトヘキサン、１，１０−ジイソシアナトデカン、１，３−および１，４−ジイソシアナトシクロヘキサン、１，４−ジイソシアナト−３，３，５−トリメチルシクロヘキサン、１，３−ジイソシアナト−２−メチルシクロヘキサン、１，３−ジイソシアナト−４−メチルシクロヘキサン、１−イソシアナト−３，３，５−トリメチル−５−イソシアナトメチルシクロヘキサン（イソホロンジイソシアネート；ＩＰＤＩ）、１−イソシアナト−１−メチル−４（３）−イソシアナトメチルシクロヘキサン、２，４’−および４，４’−ジイソシアナトジシクロヘキシルメタン（Ｈ１２ＭＤＩ）、１，３−および１，４−ビス（イソシアナトメチル）シクロヘキサン、ビス（イソシアナトメチル）ノルボルナン、４，４’−ジイソシアナト−３，３’−ジメチルジシクロヘキシルメタン、４，４’−ジイソシアナト−３，３’，５，５’−テトラメチルジシクロヘキシルメタン、４，４’−ジイソシアナト−１，１’−ビ（シクロヘキシル）、４，４’−ジイソシアナト−３，３’−ジメチル−１，１’−ビ（シクロヘキシル）、４，４’−ジイソシアナト−２，２’，５，５’−テトラメチル−１，１’−ビ（シクロヘキシル）、１，８−ジイソシアナト−ｐ−メンタン、１，３−ジイソシアナトアダマンタン、１，３−ジメチル−５，７−ジイソシアナトアダマンタン、１，３−および１，４−ビス（イソシアナトメチル）ベンゼン（キシリレンジイソシアネート；ＸＤＩ）、１，３−および１，４−ビス（１−イソシアナト−１−メチルエチル）ベンゼン（ＴＭＸＤＩ）およびビス（４−（１−イソシアナト−１−メチルエチル）フェニル）カーボネート、２，４−および２，６−ジイソシアナトトルエン（ＴＤＩ）、２，４’−および４，４’−ジイソシアナトジフェニルメタン（ＭＤＩ）、１，５−ジイソシアナトナフタレンならびにこのようなジイソシアネートの任意の所望の混合物である。同様に適したさらなるジイソシアネートは、例えばＪｕｓｔｕｓ  Ｌｉｅｂｉｇｓ  Ａｎｎａｌｅｎ  ｄｅｒ  Ｃｈｅｍｉｅ，ｖｏｌｕｍｅ  ５６２（１９４９）ｐ．７５−１３６中にさらに見出すことができる。
【００６３】
ポリイソシアネート組成物Ａ）に使用してもよい適当なモノマーモノイソシアネートは、例えば、ｎ−ブチルイソシアネート、ｎ−アミルイソシアネート、ｎ−ヘキシルイソシアネート、ｎ−ヘプチルイソシアネート、ｎ−オクチルイソシアネート、ウンデシルイソシアネート、ドデシルイソシアネート、テトラデシルイソシアネート、セチルイソシアネート、ステアリルイソシアネート、シクロペンチルイソシアネート、シクロヘキシルイソシアネート、３−もしくは４−メチルシクロヘキシルイソシアネートまたはこのようなモノイソシアネートの任意の所望の混合物である。ポリイソシアネート組成物Ａ）に添加してもよい２を超えるイソシアネート官能価を有するモノマーイソシアネートの例は、４−イソシアナトメチルオクタン１，８−ジイソシアネート（トリイソシアナトノナン；ＴＩＮ）である。
【００６４】
本発明の一実施形態では、ポリイソシアネート組成物Ａ）が、各場合でポリイソシアネート組成物Ａ）の重量基準で３０重量％以下、特に２０重量％以下、１５重量％以下、１０重量％以下、５重量％以下または１重量％以下の芳香族ポリイソシアネートを含有する。ここで使用される場合、「芳香族ポリイソシアネート」は、少なくとも１個の芳香族的に結合したイソシアネート基を有するポリイソシアネートを意味する。
【００６５】
本発明の方法の好ましい実施形態では、専ら脂肪族的および／または脂環式的に結合したイソシアネート基を有するポリイソシアネート組成物Ａ）が使用される。
【００６６】
脂肪族的および脂環式的に結合したイソシアネート基は、脂肪族および脂環式のヒドロカルビル基にそれぞれ結合したイソシアネート基を意味すると理解される。
【００６７】
本発明の方法の別の好ましい実施形態では、１つまたは複数のオリゴマーポリイソシアネートが専ら脂肪族的および／または脂環式的に結合したイソシアネート基を有する、１つまたは複数のオリゴマーポリイソシアネートからなるまたは該オリゴマーポリイソシアネートを含むポリイソシアネート組成物Ａ）が使用される。
【００６８】
本発明のさらなる実施形態では、ポリイソシアネート組成物Ａ）が、各場合でポリイソシアネート組成物Ａ）の重量基準で、少なくとも７０重量％、８０重量％、８５重量％、９０重量％、９５重量％、９８重量％または９９重量％の程度の専ら脂肪族的および／または脂環式的に結合したイソシアネート基を有するポリイソシアネートからなる。実際の実験は、そこに存在するオリゴマーポリイソシアネートが専ら脂肪族的および／または脂環式的に結合したイソシアネート基を有するポリイソシアネート組成物Ａ）で特に良好な結果を達成することができることを示した。
【００６９】
本発明の方法の特に好ましい実施形態では、１つまたは複数のオリゴマーポリイソシアネートが１，４−ジイソシアナトブタン（ＢＤＩ）、１，５−ジイソシアナトペンタン（ＰＤＩ）、１，６−ジイソシアナトヘキサン（ＨＤＩ）、イソホロンジイソシアネート（ＩＰＤＩ）もしくは４，４’−ジイソシアナトジシクロヘキシルメタン（Ｈ１２ＭＤＩ）またはこれらの混合物に基づく、１つまたは複数のオリゴマーポリイソシアネートからなるまたは該１つまたは複数のオリゴマーポリイソシアネートを含むポリイソシアネート組成物Ａ）が使用される。
【００７０】
本発明のさらなる実施形態では、本発明の方法によって得られるポリイソシアヌレートプラスチック中のイソシアヌレート構造の割合が、ポリイソシアヌレートプラスチックの重量基準で少なくとも２０重量％である。得られたポリイソシアヌレートプラスチック中のイソシアヌレート構造の割合は、例えば、固体１３Ｃ  ＮＭＲによって測定することができる。
【００７１】
本発明のさらなる実施形態では、本発明の方法で、２１℃でＤＩＮ  ＥＮ  ＩＳＯ  ３２１９に準拠して測定される５００ｍＰａｓ超５０００００ｍＰａｓ未満、好ましくは１０００ｍＰａｓ超３０００００ｍＰａｓ未満、より好ましくは１０００ｍＰａｓ超２０００００ｍＰａｓ未満の粘度を有するポリイソシアネート組成物Ａ）が使用される。
【００７２】
本発明のポリイソシアヌレートは、本発明の方法による触媒三量化によって得られる。ここで「触媒」とは、適切な触媒Ｂ）の存在下でのことを意味する。
【００７３】
本発明の方法に適した触媒Ｂ）は、原則としてイソシアネート基のイソシアヌレート構造への三量化を促進する任意の化合物である。イソシアヌレート形成は、使用される触媒に応じて、しばしば、副反応、例えば、ウレトジオン構造を与える二量化またはイミノオキサジアジンジオン（非対称三量体と呼ばれる）を形成する三量化を伴い、出発ポリイソシアネート中のウレタン基の存在下では、アロファネート化（ａｌｌｏｐｈａｎａｔｉｚａｔｉｏｎ）反応を伴い、本発明の文脈における「三量化」という用語は追加的に進行するこれらの反応とも同義的に使用される。
【００７４】
しかしながら、特定の実施形態では、三量化が、主に、イソシアヌレート構造単位を与えるためのポリイソシアネート組成物Ａ）中に存在するイソシアネート基の少なくとも５０％、好ましくは少なくとも６０％、より好ましくは少なくとも７０％、特に少なくとも８０％の環化三量化が触媒されることを意味する。しかしながら、副反応、特にウレトジオン、アロファネートおよび／またはイミノオキサジアジンジオン構造を与えるものが典型的に起こり、例えば、得られたポリイソシアヌレートプラスチックのＴｇ値に有利に影響を及ぼすために制御された様式で使用することさえ可能である。
【００７５】
本発明の方法に適した触媒Ｂ）は、例えば、単純な三級アミン、例えばトリエチルアミン、トリブチルアミン、Ｎ，Ｎ−ジメチルアニリン、Ｎ−エチルピペリジンまたはＮ，Ｎ’−ジメチルピペラジンである。適当な触媒はまた、英国特許第２２２１４６５号明細書に記載される三級ヒドロキシアルキルアミン、例えばトリエタノールアミン、Ｎ−メチルジエタノールアミン、ジメチルエタノールアミン、Ｎ−イソプロピルジエタノールアミンおよび１−（２−ヒドロキシエチル）ピロリジン、または英国特許第２２２２１６１号明細書から公知で、三級二環式アミン、例えばＤＢＵと単純な低分子量脂肪族アルコールの混合物からなる触媒系である。
【００７６】
本発明の方法に三量化触媒Ｂ）として同様に適しているのは、多数の異なる金属化合物である。適当な例は、ドイツ特許第３２４０６１３号明細書で触媒として記載されているマンガン、鉄、コバルト、ニッケル、銅、亜鉛、ジルコニウム、セリウムまたは鉛のオクトエートおよびナフテネート、またはそのリチウム、ナトリウム、カリウム、カルシウムもしくはバリウムの酢酸塩との混合物、ドイツ特許第３２１９６０８号明細書から公知の最大１０個の炭素原子を有する直鎖または分岐アルカンカルボン酸、例えばプロピオン酸、酪酸、吉草酸、カプロン酸、ヘプタン酸、カプリル酸、ペラルゴン酸、カプリン酸およびウンデシレン酸のナトリウムおよびカリウム塩、欧州特許第０１００１２９号明細書から公知の２〜２０個の炭素原子を有する脂肪族、脂環式または芳香族モノカルボン酸およびポリカルボン酸のアルカリ金属またはアルカリ土類金属塩、例えば安息香酸ナトリウムまたは安息香酸カリウム、英国特許第１３９１０６６号明細書および英国特許第１３８６３９９号明細書から公知のアルカリ金属フェノキシド、例えばナトリウムまたはカリウムフェノキシド、英国特許第８０９８０９号明細書から公知のアルカリ金属およびアルカリ土類金属の酸化物、水酸化物、炭酸塩、アルコキシドおよびフェノキシド、エノール化可能な化合物のアルカリ金属塩および弱い脂肪族または脂環式カルボン酸の金属塩、例えばナトリウムメトキシド、酢酸ナトリウム、酢酸カリウム、アセト酢酸ナトリウム、２−エチルヘキサン酸鉛およびナフテン酸鉛、欧州特許第００５６１５８号明細書および欧州特許第００５６１５９号明細書から公知のクラウンエーテルまたはポリエーテルアルコールと錯化した塩基性アルカリ金属化合物、例えば錯化カルボン酸ナトリウムまたはカリウム、欧州特許第００３３５８１号明細書から公知のピロリジノン−カリウム塩、出願欧州特許第１３１９６５０８．９号明細書から公知のチタン、ジルコニウムおよび／またはハフニウムの単核または多核錯体、例えばジルコニウムテトラ−ｎ−ブトキシド、ジルコニウムテトラ−２−エチルヘキサノエートおよびジルコニウムテトラ−２−エチルヘキソキシド、ならびにＥｕｒｏｐｅａｎ  Ｐｏｌｙｍｅｒ  Ｊｏｕｒｎａｌ，ｖｏｌ．１６，１４７−１４８（１９７９）に記載されている種類のスズ化合物、例えばジブチルスズジクロリド、ジフェニルスズジクロリド、トリフェニルスタンナノール、トリブチルスズアセテート、オクチル酸スズ、ジブチル（ジメトキシ）スタンナンおよびトリブチルスズイミダゾレートである。
【００７７】
本発明の方法に適したさらなる三量化触媒は、例えばＪ．Ｈ．Ｓａｕｎｄｅｒｓ  ａｎｄ  Ｋ．Ｃ．Ｆｒｉｓｃｈ，Ｐｏｌｙｕｒｅｔｈａｎｅｓ  Ｃｈｅｍｉｓｔｒｙ  ａｎｄ  Ｔｅｃｈｎｏｌｏｇｙ，ｐ．９４  ｆｆ．（１９６２）およびそこに引用された文献中に見出すことができる。
【００７８】
触媒Ｂ）は、本発明の方法において、個々にまたは互いの任意の所望の混合物の形態で使用することができる。
【００７９】
好ましい触媒Ｂ）は、クラウンエーテルまたはポリエチレングリコールまたはポリプロピレングリコールなどの錯化剤と組み合わせた、前記種類の金属化合物、特にアルカリ金属、アルカリ土類金属またはジルコニウムのカルボキシレートおよびアルコキシド、ならびに前記種類の有機スズ化合物である。
【００８０】
特に好ましい三量化触媒Ｂ）は、クラウンエーテルまたはポリエチレングリコールまたはポリプロピレングリコールなどの錯化剤と組み合わせた、２〜２０個の炭素原子を有する脂肪族カルボン酸のナトリウム塩およびカリウム塩、ならびに脂肪族的に置換されたスズ化合物である。
【００８１】
本発明の方法のための極めて特に好ましい三量化触媒Ｂ）は、クラウンエーテルまたはポリエチレングリコールもしくはポリプロピレングリコールなどの錯化剤と組み合わせた酢酸カリウムおよび／またはオクチル酸スズである。
【００８２】
本発明の方法で、三量化触媒Ｂ）は、一般的に０．０００５重量％〜５．０重量％、好ましくは０．００１０重量％〜２．０重量％、より好ましくは０．００１５重量％〜１．０重量％の、使用されるポリイソシアネート組成物Ａ）の量基準の濃度で使用される。
【００８３】
本発明の方法で使用される三量化触媒Ｂ）は、一般的に、オリゴマー化反応の開始に必要な量のポリイソシアネート組成物Ａ）への十分な溶解性を有する。そのため、触媒Ｂ）は、好ましくはポリイソシアネート組成物Ａ）にニート形態で添加される。
【００８４】
しかしながら、触媒Ｂ）を、それらの組込性（ｉｎｃｏｒｐｏｒａｂｉｌｉｔｙ）を改善するために、適切な有機溶媒に溶解して使用してもよい。触媒溶液の希釈レベルは、極めて広範囲で自由に選択することができる。触媒活性触媒溶液は、典型的には、約０．０１重量％を超える濃度の触媒溶液である。
【００８５】
適切な触媒溶媒は、例えば、イソシアネート基に対して不活性な溶媒、例えばヘキサン、トルエン、キシレン、クロロベンゼン、酢酸エチル、酢酸ブチル、ジエチレングリコールジメチルエーテル、ジプロピレングリコールジメチルエーテル、エチレングリコールモノメチルまたはモノエチルエーテルアセテート、ジエチレングリコールエチルおよびブチルエーテルアセテート、プロピレングリコールモノメチルエーテルアセテート、１−メトキシプロパ−２−イルアセテート、３−メトキシ−ｎ−ブチルアセテート、プロピレングリコールジアセテート、アセトン、メチルエチルケトン、メチルイソブチルケトン、シクロヘキサノン、ラクトン（β−プロピオラクトン、γ−ブチロラクトン、ε−カプロラクトンおよびε−メチルカプロラクトンなど）であるが、Ｎ−メチルピロリドンおよびＮ−メチルカプロラクタム、１，２−プロピレンカーボネート、塩化メチレン、ジメチルスルホキシド、トリエチルホスフェートまたはこのような溶媒の任意の所望の混合物などの溶媒である。
【００８６】
触媒溶媒を本発明の方法に使用する場合、イソシアネートに対して反応性の基を有し、ポリイソシアヌレートプラスチックに組み込むことができる触媒溶媒を使用することが好ましい。このような溶媒の例は、一価および多価単純アルコール、例えばメタノール、エタノール、ｎ−プロパノール、イソプロパノール、ｎ−ブタノール、ｎ−ヘキサノール、２−エチル−１−ヘキサノール、エチレングリコール、プロピレングリコール、異性体ブタンジオール、２−エチルヘキサン−１，３−ジオールまたはグリセロール；エーテルアルコール、例えば１−メトキシ−２−プロパノール、３−エチル−３−ヒドロキシメチルオキセタン、テトラヒドロフルフリルアルコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジエチレングリコール、ジプロピレングリコールまたは他の液体の高分子量ポリエチレングリコール、ポリプロピレングリコール、混合ポリエチレン／ポリプロピレングリコールおよびそのモノアルキルエーテル；エステルアルコール、例えばエチレングリコールモノアセテート、プロピレングリコールモノラウレート、グリセロールモノ−およびジアセテート、グリセロールモノブチレートまたは２，２，４−トリメチルペンタン−１，３−ジオールモノイソブチレート；不飽和アルコール、例えばアリルアルコール、１，１−ジメチルアリルアルコールまたはオレイルアルコール；芳香脂肪族アルコール、例えばベンジルアルコール；Ｎ−一置換アミド、例えばＮ−メチルホルムアミド、Ｎ−メチルアセトアミド、シアノアセトアミドまたは２−ピロリドン、あるいはこのような溶媒の任意の所望の混合物である。
【００８７】
本発明の方法によって得られるポリイソシアヌレートプラスチックは、それ自体でさえ、すなわち適当な助剤および添加剤Ｃ）を添加しなくても、非常に良好な光安定性を特徴とする。それにもかかわらず、標準的な助剤および／または添加剤Ｃ）、例えば標準的な充填剤、ＵＶ安定剤、抗酸化剤、離型剤、水捕捉剤、スリップ添加剤、消泡剤、レベリング剤、レオロジー添加剤、難燃剤および／または顔料を同様にその製造に使用してもよい。充填剤および難燃剤を除くこれらの助剤および／または添加剤Ｃ）は、典型的には、ポリイソシアヌレートプラスチック中に、ポリイソシアネート組成物Ａ）基準で１０重量％未満、好ましくは５重量％未満、より好ましくは最大で３重量％の量で存在する。難燃剤は、典型的には、ポリイソシアヌレートプラスチック中に、ポリイソシアネート組成物Ａ）基準で、使用される難燃剤の総量として計算される７０重量％以下、好ましくは５０重量％以下、より好ましくは３０重量％以下の量で存在する。
【００８８】
適切な充填剤Ｃｗ）は、例えばＡｌＯＨ３、ＣａＣＯ３、金属顔料（ＴｉＯ２など）およびさらに公知の標準的な充填剤である。これらの充填剤Ｃｗ）は、好ましくはポリイソシアネート組成物Ａ）基準で、使用される充填剤の総量として計算される７０重量％以下、好ましくは５０重量％以下、より好ましくは３０重量％以下の量で使用される。
【００８９】
適切なＵＶ安定剤Ｃｘ）は、好ましくは、ピペリジン誘導体、例えば、４−ベンゾイルオキシ−２，２，６，６−テトラメチルピペリジン、４−ベンゾイルオキシ−１，２，２，６，６−ペンタメチルピペリジン、ビス（２，２，６，６−テトラメチル−４−ピペリジル）セバケート、ビス（１，２，２，６，６−ペンタメチル−１，４−ピペリジニル）セバケート、ビス（２，２，６，６−テトラメチル−４−ピペリジル）スベレート、ビス（２，２，６，６−テトラメチル−４−ピペリジル）ドデカンジオエート；ベンゾフェノン誘導体、例えば２，４−ジヒドロキシ−、２−ヒドロキシ−４−メトキシ−、２−ヒドロキシ−４−オクトキシ−、２−ヒドロキシ−４−ドデシルオキシ−または２，２’−ジヒドロキシ−４−ドデシルオキシベンゾフェノン；ベンゾトリアゾール誘導体、例えば２−（２Ｈ−ベンゾトリアゾール−２−イル）−４，６−ジ−ｔｅｒｔ−ペンチルフェノール、２−（２Ｈ−ベンゾトリアゾール−２−イル）−６−ドデシル−４−メチルフェノール、２−（２Ｈ−ベンゾトリアゾール−２−イル）−４，６−ビス（１−メチル−１−フェニルエチル）フェノール、２−（５−クロロ−２Ｈ−ベンゾトリアゾール−２−イル）−６−（１，１−ジメチルエチル）−４−メチルフェノール、２−（２Ｈ−ベンゾトリアゾール−２−イル）−４−（１，１，３，３−テトラメチルブチル）フェノール、２−（２Ｈ−ベンゾトリアゾール−２−イル）−６−（１−メチル−１−フェニルエチル）−４−（１，１，３，３−テトラメチルブチル）フェノール、イソオクチル３−（３−（２Ｈ−ベンゾトリアゾール−２−イル）−５−（１，１−ジメチルエチル）−４−ヒドロキシフェニルプロピオネート）、２−（２Ｈ−ベンゾトリアゾール−２−イル）−４，６−ビス（１，１−ジメチルエチル）フェノール、２−（２Ｈ−ベンゾトリアゾール−２−イル）−４，６−ビス（１−メチル−１−フェニルエチル）フェノール、２−（５−クロロ−２Ｈ−ベンゾトリアゾール−２−イル）−４，６−ビス（１，１−ジメチルエチル）フェノール；オキサルアニリド、例えば２−エチル−２’−エトキシ−または４−メチル−４’−メトキシオキサルアニリド；サリチル酸エステル、例えばフェニルサリチレート、４−ｔｅｒｔ−ブチルフェニルサリチレート、４−ｔｅｒｔ−オクチルフェニルサリチレート；桂皮酸エステル誘導体、例えばメチルα−シアノ−β−メチル−４−メトキシシンナメート、ブチルα−シアノ−β−メチル−４−メトキシシンナメート、エチルα−シアノ−β−フェニルシンナメート、イソオクチルα−シアノ−β−フェニルシンナメート；およびマロン酸エステル誘導体、例えばジメチル４−メトキシベンジリデンマロネート、ジエチル４−メトキシベンジリデンマロネート、ジメチル４−ブトキシベンジリデンマロネートからなる群から選択され得る。これらの好ましい光安定剤は、単独で、または互いの任意の所望の組み合わせで使用することができる。
【００９０】
本発明により製造可能なポリイソシアヌレートプラスチックのための特に好ましいＵＶ安定剤Ｃｘ）は、４００ｎｍ未満の波長の放射を完全に吸収するものである。これらには、例えば、上記ベンゾトリアゾール誘導体が含まれる。特に好ましいＵＶ安定剤は、２−（５−クロロ−２Ｈ−ベンゾトリアゾール−２−イル）−６−（１，１−ジメチルエチル）−４−メチルフェノール、２−（２Ｈ−ベンゾトリアゾール−２−イル）−４−（１，１，３，３−テトラメチルブチル）フェノールおよび／または２−（５−クロロ−２Ｈ−ベンゾトリアゾール−２−イル）−４，６−ビス（１，１−ジメチルエチル）フェノールである。
【００９１】
例として挙げたＵＶ安定剤Ｃｘ）の１つまたは複数を、ポリイソシアネート組成物Ａ）の総重量基準で、使用されるＵＶ安定剤の総量として計算される好ましくは０．００１〜３．０質量％、より好ましくは０．０１〜２質量％の量でポリイソシアネート組成物Ａ）に添加してもよい。
【００９２】
適切な抗酸化剤Ｃｙ）は、好ましくは２，６−ジ−ｔｅｒｔ−ブチル−４−メチルフェノール（イオノール）、ペンタエリスリトールテトラキス（３−（３，５−ジ−ｔｅｒｔ−ブチル−４−ヒドロキシフェニル）プロピオネート）、オクタデシル３−（３，５−ジ−ｔｅｒｔ−ブチル−４−ヒドロキシフェニル）プロピオネート、トリエチレングリコールビス（３−ｔｅｒｔ−ブチル−４−ヒドロキシ−５−メチルフェニル）プロピオネート、２，２’−チオビス（４−メチル−６−ｔｅｒｔ−ブチルフェノール）および２，２’−チオジエチルビス［３−（３，５−ジ−ｔｅｒｔ−ブチル−４−ヒドロキシフェニル）プロピオネート］からなる群から選択され得る立体障害フェノールである。必要に応じて、これらを、単独で、または互いの任意の所望の組み合わせで使用することができる。
【００９３】
これらの抗酸化剤Ｃｙ）は、好ましくは、ポリイソシアネート組成物Ａ）基準で、使用される抗酸化剤の総量として計算される０．０１〜３．０重量％、より好ましくは０．０２〜２．０重量％の量で使用される。
【００９４】
本発明の方法は、さらに使用される少量の触媒溶媒は別として、無溶媒様式で行うことができる。特に、コーティングまたはフィルムを製造するための本発明の使用の場合、ポリイソシアネート成分を有機溶媒で希釈して加工粘度を低下させてもよい。この目的に適した溶媒は、例えば、イソシアネート基に対して不活性であり、既に上に記載された触媒溶媒である。
【００９５】
フィルム、半製品または成形品を製造するための本発明の使用の場合、添加されるさらなる助剤および添加剤Ｃ）が、最終的に、内部離型剤Ｃｚ）であってもよい。
【００９６】
これらは、好ましくは、離型剤として知られているペルフルオロアルキルまたはポリシロキサン単位を含有する非イオン性界面活性剤、四級アルキルアンモニウム塩、例えばトリメチルエチルアンモニウムクロリド、トリメチルステアリルアンモニウムクロリド、ジメチルエチルセチルアンモニウムクロリド、トリエチルドデシルアンモニウムクロリド、トリオクチルメチルアンモニウムクロリドおよびジエチルシクロヘキシルドデシルアンモニウムクロリド、アルキル基中２〜１８個の炭素原子を有する酸性モノアルキルおよびジアルキルホスフェート、例えばエチルホスフェート、ジエチルホスフェート、イソプロピルホスフェート、ジイソプロピルホスフェート、ブチルホスフェート、ジブチルホスフェート、オクチルホスフェート、ジオクチルホスフェート、イソデシルホスフェート、ジイソデシルホスフェート、ドデシルホスフェート、ジドデシルホスフェート、トリデカノールホスフェート、ビス（トリデカノール）ホスフェート、ステアリルホスフェート、ジステアリルホスフェート、ならびにこのような離型剤の任意の所望の混合物である。
【００９７】
特に好ましい離型剤Ｃｚ）は、言及される酸性モノ−およびジアルキルホスフェートであり、最も好ましくはアルキル基中に８〜１２個の炭素原子を有するものである。
【００９８】
内部離型剤Ｃｚ）は、適宜、ポリイソシアネート組成物Ａ）基準で、使用される内部離型剤の総量として計算される好ましくは０．０１〜３．０重量％、より好ましくは０．０２〜２．０重量％の量で本発明の方法に使用される。
【００９９】
本発明の方法の一実施形態では、三量化触媒Ｂ）または異なる三量化触媒Ｂ）の混合物を、場合により不活性ガス、例えば窒素下で、場合により上記溶媒および助剤および添加剤Ｃ）をさらに使用して、記載されるポリイソシアネート組成物Ａ）に添加し、適切な混合装置を用いて均質に混合する。触媒Ｂ）およびさらなる使用のための任意の溶媒および助剤および添加剤Ｃ）の添加は、上に指定される量および一般に０〜１００℃、好ましくは１５〜８０℃、より好ましくは２０〜６０℃の温度で、任意の順序で、連続的に、または混合物で行うことができる。本発明の特定の実施形態では、このようにして得られた反応混合物が、２３℃で１０分超の、反応混合物の粘度が開始値の２倍になる時間までのポリイソシアネート組成物Ａ）と三量化触媒Ｂ）との混合からの期間として定義されるポットライフを有する。これにより、有意な発熱を伴う制御できない様式で進行する反応のリスクなしに、信頼性の高い混和性および信頼性の高い単純な処理が保証される。
【０１００】
特に実際に有効な本発明の実施形態では、ポリイソシアネート組成物Ａ）および触媒Ｂ）とポリイソシアネート組成物Ａ）の混合物も反応の前に慣用的な方法によって脱気される。好ましくは、本発明のポリイソシアネート組成物Ａ）および／または触媒Ｂ）とポリイソシアネート組成物Ａ）の混合物を、反応前に１０〜１００℃の間の温度で慎重に脱気する。
【０１０１】
固形体、例えば半完成品または成形品を製造するために、触媒Ｂ）およびポリイソシアネート組成物Ａ）を含む反応混合物を、例えば単純な手動注入によって、または適切な機械、例えば、ポリウレタン技術の標準である低圧もしくは高圧機械を用いて、開放または閉鎖鋳型に導入することができる。
【０１０２】
その後、充填された鋳型を加熱することによって三量化反応を開始することができ、最適な鋳型または周囲温度は、選択された触媒に応じて、各場合で２０〜２５０℃、好ましくは４０〜２００℃、より好ましくは１００〜１９０℃である。特に有利なことには、所望の製品のガラス転移点を超える温度で三量化を行うことが可能である。本発明の特定の実施形態では、反応の過程の反応混合物の温度が８０℃超に達するが、局所的にさえ３００℃未満のままである。さらに好ましい実施形態では、本発明の方法の過程における触媒三量化中の溶融温度が、得られるポリイソシアヌレートプラスチックのＴｇよりも上の少なくとも１つの値に達する。
【０１０３】
「溶融物」という用語は、硬化工程中の反応混合物を指す。「溶融温度」という用語は、硬化工程中の反応混合物の温度を指す。これは反応生成物の融点と誤解されるべきでない。
【０１０４】
ここで報告されるガラス転移温度（Ｔｇ）は、インジウムおよび鉛で較正したＤＳＣ装置を用いてＤＩＮ  ＥＮ  ６１００６、方法Ａに準拠して動的示差熱量測定法によって測定することができ、−５０℃〜＋２００℃、加熱速度２０Ｋ／分で３回の連続的加熱を実行し、その後３２０Ｋ／分の冷却速度で冷却し、第１の加熱曲線を用いて値を決定し、ガラス転移ステップの高さの半分の温度をＴｇとして決定した。
【０１０５】
特に固体または厚層成形物の場合、反応温度は、設定された反応温度（すなわち、周囲温度）と比較して＋５〜＋１００℃の反応材料中の温度スパイクをもたらし得る断熱成分を有する。断熱成分は、熱伝達によって環境に放出されないが、三量体混合物中の温度上昇および反応の加速をもたらす反応エンタルピーを意味すると理解される。本発明の方法は、少なくとも部分的に断熱条件下で行われ、その理由から、溶融温度が、鋳型または周囲温度と少なくとも１０℃異なる。溶融温度は、特に、鋳型または周囲温度から少なくとも２０℃、２５℃、５０℃または最大１００℃異なり得る。
【０１０６】
選択された触媒Ｂ）および選択された反応温度に応じて、三量化反応は、１分未満か〜最大数時間の期間の後に、以下に定義されるように、極めて実質的に完了する。実際には、８０℃を超える反応温度での三量化反応が、典型的には、２時間未満で極めて実質的に完了することが分かっている。ここで「反応温度」を議論する場合、これは周囲温度を意味する。本発明の好ましい実施形態では、８０℃を超える反応温度での三量化反応が、１時間未満、より好ましくは４５分未満、最も好ましくは３０分未満で完了する。反応の進行は、最初にＮＣＯ含量の滴定決定によってまだ決定することができるが、反応混合物のゲル化および固化は、進行する転化によって急速に設定され、これによって湿式化学分析方法が不可能になる。そのため、イソシアネート基のさらなる転化率は、分光法、例えば、約２２７０ｃｍ−１のイソシアネートバンドの強度を参照してＩＲ分光法によってのみ監視することができる。
【０１０７】
本発明の好ましい実施形態では、三量化反応が１時間未満で完了し、溶融物中のピーク温度が周囲温度より好ましくは少なくとも１０℃、より好ましくは少なくとも５０℃、さらにより好ましくは少なくとも７５℃、さらにより好ましくは少なくとも１００℃、さらにより好ましくは少なくとも１５０℃、最も好ましくは少なくとも２００℃高い。
【０１０８】
本発明の別の好ましい実施形態では、三量化反応が３０分未満で完了し、溶融物中のピーク温度が周囲温度より好ましくは少なくとも１０℃、より好ましくは少なくとも５０℃、さらにより好ましくは少なくとも７５℃、さらにより好ましくは少なくとも１００℃、さらにより好ましくは少なくとも１５０℃、最も好ましくは少なくとも２００℃高い。
【０１０９】
本発明のさらに別の好ましい実施形態では、三量化反応が１５分未満で完了し、溶融物中のピーク温度が周囲温度より好ましくは少なくとも１０℃、より好ましくは少なくとも５０℃、さらにより好ましくは少なくとも７５℃、さらにより好ましくは少なくとも１００℃、さらにより好ましくは少なくとも１５０℃、最も好ましくは少なくとも２００℃高い。
【０１１０】
本発明のさらに別の好ましい実施形態では、三量化反応が５分未満で完了し、溶融物中のピーク温度が周囲温度より好ましくは少なくとも１０℃、より好ましくは少なくとも５０℃、さらにより好ましくは少なくとも７５℃、さらにより好ましくは少なくとも１００℃、さらにより好ましくは少なくとも１５０℃、最も好ましくは少なくとも２００℃高い。
【０１１１】
本発明のさらに別の好ましい実施形態では、三量化反応が２分未満で完了し、溶融物中のピーク温度が周囲温度より好ましくは少なくとも１０℃、より好ましくは少なくとも５０℃、さらにより好ましくは少なくとも７５℃、さらにより好ましくは少なくとも１００℃、さらにより好ましくは少なくとも１５０℃、最も好ましくは少なくとも２００℃高い。本発明のポリイソシアヌレートプラスチックは、好ましくは高い転化率を有するポリイソシアヌレート、すなわちポリイソシアヌレート構造を与える三量化反応が極めて実質的に完了したものであることが好ましい。ポリイソシアヌレート構造を与える三量化反応は、本発明の文脈において、ポリイソシアネート組成物Ａ）中に最初に存在する遊離イソシアネート基の少なくとも８０％、好ましくは少なくとも９０％、より好ましくは少なくとも９５％が反応した場合に、「極めて実質的に完了した」とみなすことができる。換言すれば、ポリイソシアネート組成物Ａ）中に最初に存在するイソシアネート基の好ましくは最大２０％、最大１０％、より好ましくは最大５％のみが本発明のポリイソシアネートプラスチック中に存在する。これは、本発明の方法における触媒三量化を、少なくとも例えば、ポリイソシアネート組成物Ａ）中に最初に存在するイソシアネート基の最大２０％のみが存在し、結果として高い転化率を有するポリイソシアヌレートが得られる転化率レベルまで実施することによって達成され得る。依然として存在するイソシアネート基の百分率は、例えば、ＩＲ分光法によって約２２７０ｃｍ−１におけるイソシアネートバンドの強度の上記比較により、当初のポリイソシアネート組成物Ａ）中の重量％でのイソシアネート基の含量と、反応生成物中の重量％でのイソシアネート基の含量を比較することによって決定することができる。
【０１１２】
好ましい実施形態では、使用されるポリイソシアネート組成物Ａ）基準での本発明のポリイソシアヌレートプラスチック中の抽出可能なイソシアネート含有化合物の総含量が１重量％未満である。抽出可能なイソシアネート含有化合物の総含量は、それ自体公知の方法、好ましくはイソシアネート基に対して不活性な適当な溶媒、例えば脂肪族または脂環式炭化水素（ペンタン、ヘキサン、ヘプタン、シクロペンタン、シクロヘキサン、トルエンまたはキシレンなど）による抽出、およびその後の例えばＩＲ分光法による抽出物中のイソシアネート基含量の測定によって、特に実用的な様式で行うことができる。
【０１１３】
別の好ましい実施形態では、本発明のポリイソシアヌレートプラスチックが１５未満、好ましくは１０未満のＬ＊ａ＊ｂ＊色空間でのＤＩＮ  ５０３３に準拠して測定されるｂ＊値を有する。Ｌ＊ａ＊ｂ＊色空間の各色は、デカルト座標｛Ｌ＊，ａ＊，ｂ＊｝を有する色位置によって定義される。Ｌ＊軸は０〜１００の値を有する色の明るさ（輝度）を記載する。ａ＊軸は色の緑色または赤色成分を記載し、負の値は緑色を表し、正の値は赤色を表す。ｂ＊軸は、色の青色または黄色成分を表し、負の値は青を表し、正の値は黄色を表す。そのため、比較的高い正のｂ＊値は、多くの用途で望ましくない有意な黄変を示す。
【０１１４】
本発明の方法によって得られるポリイソシアヌレートプラスチックは、当業者に公知の方法によって有利に表面官能化することができる。これは、例えば、プライマーの有無にかかわらず、コーティング法または反応性官能化によって達成することができる。
【０１１５】
本発明の方法により、非常に効率的な様式でポリイソシアヌレートプラスチック製の均質でブリスターを含まない固体を得ることが可能である。ブリスターからの固体の自由度は、密度を介して特定することができる。ポリイソシアヌレートプラスチック製の本発明の固体は、特に、ＤＩＮ  ＥＮ  ＩＳＯ  １１８３−１に準拠して測定される１．００ｇ／ｃｍ３超の密度を特徴とする。本発明の方法は、特に、１．１０ｇ／ｃｍ３超、好ましくは１．１５ｇ／ｃｍ３超の密度を有する固体を与える。
【０１１６】
本発明の方法は、使用するポリイソシアネート組成物Ａ）の性質ならびにイソシアヌレート構造に応じて、さらなるオリゴマー構造を含んでよく、優れた熱安定性を特徴とする、透明で黄変安定性のポリイソシアヌレートプラスチックを与える。
【０１１７】
本発明の方法は、出発ポリイソシアネートの適切な選択により、短い反応時間で高温において高い転化率でポリイソシアヌレートプラスチック製の固体を単純な様式で合成することを可能にする。
【０１１８】
モノマージイソシアネート、例えば、ＨＤＩから進行して製造されたポリイソシアヌレートプラスチックとは対照的に、本発明の方法生成物は、例えば、異なるガラス転移温度（Ｔｇ）および硬化中のかなり低い体積収縮のために注目に値し、その理由のために、これらは超高精度成形品の製造に特に適している。放出される反応熱が比較的低いこともまた、典型的には不均質性、副反応、ひいては変色およびブリスターをもたらす極端な局所過熱なしに固体大量成形品を問題なく製造することを可能にする。
【０１１９】
本発明を実施例を参照して以下で詳細に説明する。
【０１２０】
［実施例］
特に明言しない限り、全ての百分率は重量に基づく。
【０１２１】
室温においてＰｈｙｓｉｃａ  ＭＣＲ  ５１レオメーターで新たに混合した反応混合物から試料１ｍｌを取り出した後、ポットライフを測定した。ポットライフは、出発粘度が２倍になった時に得られた。
【０１２２】
ＮＣＯ含量をＤＩＮ  ＥＮ  ＩＳＯ  １１９０９に準拠して滴定手段によって測定した。
【０１２３】
全ての粘度測定をＤＩＮ  ＥＮ  ＩＳＯ  ３２１９に準拠してＡｎｔｏｎ  Ｐａａｒ  Ｇｅｒｍａｎｙ  ＧｍｂＨ（ＤＥ）製のＰｈｙｓｉｃａ  ＭＣＲ  ５１レオメーターで行った。
【０１２４】
出発ポリイソシアネートの密度はＤＩＮ  ＥＮ  ＩＳＯ  ２８１１に準拠して、また硬化ポリイソシアヌレートプラスチックの密度はＤＩＮ  ＥＮ  ＩＳＯ  １１８３−１に準拠して測定した。
【０１２５】
ガラス転移温度ＴｇをＤＩＮ  ＥＮ  ６１００６に準拠してＭｅｔｔｌｅｒ  ＤＳＣ  １２Ｅ（Ｍｅｔｔｌｅｒ  Ｔｏｌｅｄｏ  ＧｍｂＨ、Ｇｉｅｓｓｅｎ、ドイツ）を用いてＤＳＣ（示差走査熱量測定）によって測定した。インジウムと鉛の溶融開始温度を介して較正を行った。物質１０ｍｇを標準的なカプセルで秤量した。２０Ｋ／分の加熱速度で−５０℃から＋２００℃までの３回の加熱を行い、その後３２０Ｋ／分の冷却速度で冷却することによって測定を行った。液体窒素を用いて冷却を行った。使用したパージガスは窒素であった。以下の表で報告される値は、ＤＳＣの熱応力の結果として調査される反応系において高温での測定方法における試料の変化が可能であるので、それぞれ第１の加熱曲線の評価に基づく。測定したガラス転移温度Ｔｇはガラス転移ステップの高さの半分の温度であった。
【０１２６】
ショア硬さは、２３℃および５０％空気湿度でＺｗｉｃｋ  ３１００ショア硬さ試験機（Ｚｗｉｃｋ、ドイツ製）を用いてＤＩＮ  ５３５０５に準拠して測定した。
【０１２７】
出発ポリイソシアネート中に存在するウレトジオン、イソシアヌレート、アロファネート、ビウレット、イミノオキサジアジンジオンおよび／またはオキサジアジントリオン構造の含量（ｍｏｌ％）を、プロトン−デカップリング１３Ｃ  ＮＭＲスペクトル（Ｂｒｕｋｅｒ  ＤＰＸ−４００装置で記録）の強度から計算し、これはそれぞれ存在するウレトジオン、イソシアヌレート、アロファネート、ビウレット、イミノオキサジアジンジオンおよび／またはオキサジアジントリオン構造の総和に基づく。
【０１２８】
ＨＤＩポリイソシアネートの場合、個々の構造要素は以下の化学シフト（ｐｐｍ）を有する：ウレトジオン：１５７．１；イソシアヌレート：１４８．４；アロファネート：１５５．７および１５３．８、ビウレット：１５５．５；イミノオキサジアジンジオン：１４７．８、１４４．３および１３５．３；オキサジアジントリオン：１４７．８および１４３．９。
【０１２９】
ＩＲスペクトルを、Ｐｅｒｋｉｎ  Ｅｌｍｅｒ，Ｉｎｃ．製のＡＴＲユニットを備えたＳｐｅｃｔｒｕｍ  Ｔｗｏ  ＦＴ−ＩＲ分光計で記録した。
【０１３０】
厚さ４ｍｍの試験片についてＡＳＴＭ  Ｄ１００３に準拠したＢｙｋ−Ｇａｒｄｎｅｒヘイズ−ガードプラス機器を用いて透過率を測定した。
【０１３１】
８°の視野角および拡散照明で光沢をもたない厚さ４ｍｍの試験片を用いて、ＣＭ−５分光光度計でＤＩＮ５０３３パート７に準拠して変色を測定した。
【０１３２】
抽出可能なイソシアネートを、４ｍｍの試験片を０．５ｃｍ３未満の体積を有する断片に粗粉砕した後に測定した。１０ｇをここから粉砕した断片の形態で採取し、２３℃で２４時間にわたって撹拌しながらＰＡ品質のトルエン５０ｍｌで抽出した。抽出物を濾過し、ＧＣ／ＭＳ／ＥＩ試験によって抽出に使用したトルエンに対して抽出可能成分を調べた。濃度数値は、ＧＣ炎イオン化検出（ＦＩＤ）から得られる；ＧＣ中に見出される化合物をＭＳ分光法によって同定した。注入体積は０．２μＬであった；供給元Ｃｕｒｒｅｎｔａ  ＧｍｂＨ＆Ｃｏ．ＯＨＧの方法２３０１−０２９１７０１−０４Ｄを使用した。
【０１３３】
本発明の方法
出発ポリイソシアネート１００ｇを、酢酸カリウム０．１７７ｇ、［１８］クラウン−６  ０．４７５ｇおよびジエチレングリコール３．１１５ｇ（ＰＡ品質でＳｉｇｍａ−Ａｌｄｒｉｃｈから供給され、供給されたまま使用）からなる触媒混合物と一緒にポリプロピレンカップに秤量し、Ｓｐｅｅｄ−Ｍｉｘｅｒ  ＤＡＣ１５０ＦＶＺ（Ｈａｕｓｃｈｉｌｄ、ドイツ製）を用いて２７５０ｒｐｍで１分間ホモジナイズする。各ポリプロピレンカップの内容物１６ｇを、良好な脱型のために酢酸エチル溶液中の１％大豆レシチンＷ２５０であらかじめ擦り、乾燥させた直径６．３ｃｍおよび深さ１ｃｍのアルミニウム皿に秤量する。このように充填されたアルミニウム皿を１８０℃の乾燥キャビネット内で１５分間加熱する。これらの条件下で、三量化反応は部分的に断熱条件下で進行し、結果として「試験片」の温度が外気温に比べて少なくとも１０℃一時的に上昇する。室温に冷却した後、試験片を脱型する。ビーカーの縁に向かって厚さがわずかに増加する厚さ約０．４ｃｍの試験片が得られる。
【０１３４】
本発明の方法を、本発明のポリイソシアヌレートプラスチックと本発明でないポリイソシアヌレートプラスチックの両方の製造に使用する。
【０１３５】
使用した全てのポリイソシアネートはＢａｙｅｒ  Ｍａｔｅｒｉａｌ  Ｓｃｉｅｎｃｅ  ＡＧ、Ｌｅｖｅｒｋｕｓｅｎ、ドイツから供給され、商業的に入手可能である、または容易に入手可能なモノマーおよび触媒に基づいて特許文献に記載されている方法によって調製することができる。
【０１３６】
出発化合物：
本発明の出発ポリイソシアネートＡ
イソシアヌレート基を含有するＨＤＩポリイソシアネートを、使用する触媒を２−エチルヘキサン−１，３−ジオールではなく２−エチルヘキサノールにするという変更をして、欧州特許第３３０９６６号明細書の実施例１１により調製した。ジブチルホスフェートを添加することによって、４２％の粗混合物のＮＣＯ含量で反応を停止した。その後、温度１３０℃および圧力０．２ｍｂａｒでの薄膜蒸留によって未転化ＨＤＩを除去した。
【０１３７】
ＮＣＯ含量：２３．０％
ＮＣＯ官能価：３．２
モノマーＨＤＩ：０．１％
粘度（２３℃）：１２００ｍＰａｓ
密度（２０℃）：１．１７ｇ／ｃｍ３
オリゴマー構造型の分布：
イソシアヌレート：８９．７ｍｏｌ％
イミノオキサジアジンジオン２．５ｍｏｌ％
ウレトジオン２．７ｍｏｌ％
アロファネート：５．１ｍｏｌ％
本発明の出発ポリイソシアネートＢ
イソシアヌレート基を含有するＨＤＩポリイソシアネートを、欧州特許第３３０９６６号明細書の実施例１１により調製した。ジブチルホスフェートを添加することによって、４０％の粗混合物のＮＣＯ含量で反応を停止した。その後、温度１３０℃および圧力０．２ｍｂａｒでの薄膜蒸留によって未転化ＨＤＩを除去した。
【０１３８】
ＮＣＯ含量：２１．８％
ＮＣＯ官能価：３．４
モノマーＨＤＩ：０．１％
粘度（２３℃）：３０００ｍＰａｓ
密度（２０℃）：１．１７ｇ／ｃｍ３
オリゴマー構造型の分布：
イソシアヌレート：８４．５ｍｏｌ％
イミノオキサジアジンジオン５．４ｍｏｌ％
ウレトジオン２．９ｍｏｌ％
アロファネート：７．２ｍｏｌ％
本発明の出発ポリイソシアネートＣ
欧州特許第０００３７６５号明細書の実施例２によるイソホロンジイソシアネート（ＩＰＤＩ）を３１．１％のＮＣＯ含量まで三量化し、１７０℃／０．１ｍｂａｒでの薄膜蒸留によって過剰のＩＰＤＩを除去した。これにより、１００〜１１０℃の融点範囲を有する事実上無色の固体樹脂としてイソシアヌレートポリイソシアネートが得られた。
【０１３９】
ＮＣＯ含量：１６．４％
ＮＣＯ官能価：３．３
モノマーＩＰＤＩ：０．２％
７０重量部の固体ＩＰＤＩポリイソシアヌレートを粗く粉砕し、Ｎ２雰囲気下で３０重量部の出発ポリイソシアネートＡ１）と一緒に室温で反応容器に最初に装入した。固体樹脂を溶解し、混合物を均質化するために、これを１００〜１４０℃に加熱し、事実上明澄な溶液が得られるまで撹拌した。その後、混合物を５０℃に冷却し、２００μフィルターを通して濾過した。
【０１４０】
ＮＣＯ含量：２１．２％
ＮＣＯ官能価：３．２
モノマーＩＰＤＩ：０．１％
モノマーＨＤＩ：０．１
オリゴマー構造型の分布：
イソシアヌレート：９２．１ｍｏｌ％
イミノオキサジアジンジオン１．８ｍｏｌ％
ウレトジオン１．９ｍｏｌ％
アロファネート：４．２ｍｏｌ％
本発明の出発ポリイソシアネートＤ
使用した出発ポリイソシアネートＤは、９５重量％の出発イソシアネートＢと５重量％のヘキサメチレンジイソシアネート（ＨＤＩ）の混合物であった。
【０１４１】
本発明の出発ポリイソシアネートＥ
使用した出発イソシアネートＥは、９０重量％の出発イソシアネートＢと１０重量％のブタンジオールの混合物であった。
【０１４２】
本発明でない出発ポリイソシアネートＦ
ビウレット基を含有するＨＤＩポリイソシアネートを、欧州特許第０１５０７６９号明細書の方法により、０．０５ｍｏｌの無水ピバル酸の存在下、１２５℃で８．２ｍｏｌのＨＤＩと１．０ｍｏｌの水を反応させることによって調製した。３６．６％のＮＣＯ含量に達したら、温度１３０℃および圧力０．２ｍｂａｒでの薄膜蒸留によって、未転化ＨＤＩを無水ピバル酸と一緒に除去した。
【０１４３】
ＮＣＯ含量：２３．０％
ＮＣＯ官能価：３．２
モノマーＨＤＩ：０．４％
粘度（２３℃）：２５００ｍＰａｓ
密度（２０℃）：１．１３ｇ／ｃｍ３
オリゴマー構造型の分布：
ビウレット：８７．７ｍｏｌ％
ウレトジオン１２．３ｍｏｌ％
本発明でない出発ポリイソシアネートＧ
イソシアヌレート基およびウレトジオン基を含有するＨＤＩポリイソシアネートを、２，２，４−トリメチルペンタン−１，３−ジオールを使用しないという変更をして欧州特許第０３７７１７７号明細書の実施例１ａ）により、トリブチルホスフィン触媒オリゴマー化によって調製した。反応を４２％のＮＣＯ含量で停止し、温度１３０℃および圧力０．２ｍｂａｒでの薄膜蒸留によって未転化ＨＤＩを除去した。
【０１４４】
ＮＣＯ含量：２２．７％
ＮＣＯ官能価：２．２
モノマーＨＤＩ：０．３％
粘度（２３℃）：９０ｍＰａｓ
密度（２０℃）：１．１３ｇ／ｃｍ３
オリゴマー構造型の分布：
イソシアヌレート：１５．６ｍｏｌ％
イミノオキサジアジンジオン６．３ｍｏｌ％
ウレトジオン７８．１ｍｏｌ％
本発明でない出発ポリイソシアネートＨ
イソシアヌレート基およびイミノオキサジアジンジオン基を含有するＨＤＩポリイソシアネートを、触媒として二フッ化一水素テトラブチルホスホニウムのイソプロパノール／メタノール（２：１）中５０％溶液を用いたＨＤＩの三量化によって、欧州特許第０９６２４５５号明細書の実施例４により調製した。ジブチルホスフェートを添加することによって、４３％の粗混合物のＮＣＯ含量で反応を停止した。その後、温度１３０℃および圧力０．２ｍｂａｒでの薄膜蒸留によって未転化ＨＤＩを除去した。
【０１４５】
ＮＣＯ含量：２３．４％
ＮＣＯ官能価：３．２
モノマーＨＤＩ：０．２％
粘度（２３℃）：７００ｍＰａｓ
密度（２０℃）：１．１５ｇ／ｃｍ３
オリゴマー構造型の分布：
イソシアヌレート：４９．９ｍｏｌ％
イミノオキサジアジンジオン４５．３ｍｏｌ％
ウレトジオン４．８ｍｏｌ％
本発明でない出発ポリイソシアネートＩ
使用した出発ポリイソシアネートＩはヘキサメチレンジイソシアネート（Ｂａｙｅｒ  Ｍａｔｅｒｉａｌ  Ｓｃｉｅｎｃｅ  ＡＧ、Ｌｅｖｅｒｋｕｓｅｎ、ドイツからＤｅｓｍｏｄｕｒ  Ｈとして入手可能）であった。
【０１４６】
本発明でない出発ポリイソシアネートＪ
使用した出発ポリイソシアネートＪは、専らウレタン構造を含有するポリイソシアネート（Ｂａｙｅｒ  Ｍａｔｅｒｉａｌ  Ｓｃｉｅｎｃｅ  ＡＧ、Ｌｅｖｅｒｋｕｓｅｎ、ドイツからＤｅｓｍｏｄｕｒ  ＸＰ  ２６１７として入手可能）であった。
【０１４７】
ＮＣＯ含量：１２．５％
ＮＣＯ官能価：２．１
モノマーＨＤＩ：＜０．５％
粘度（２３℃）：４２５０ｍＰａｓ
密度（２０℃）：１．０９ｇ／ｃｍ３
オリゴマー構造型の分布：
イソシアヌレート：０ｍｏｌ％
ウレタン：１００ｍｏｌ％
以下の表は、得られたポリイソシアヌレートプラスチックすなわち本発明の（Ａ〜Ｅ）および本発明でない（Ｆ〜Ｊ）＊出発ポリイソシアネートに基づく本発明の方法の製品の特徴的な特性を示す。
【表１】
2018513900.tif 000006
【０１４８】
表中の結果は、本発明の方法によって製造された本発明の出発ポリイソシアネートＡ〜Ｅに基づく本発明のポリイソシアヌレートプラスチックが、本発明でない出発ポリイソシアネートＦ＊〜Ｉ＊に基づいて製造された本発明でない製品と比較して、低レベルの抽出可能なイソシアネート含有成分を特徴とする。本発明の出発ポリイソシアネートの加工については、１０分を超える重要なポットライフが得られ、得られたポリイソシアヌレートプラスチックは良好な機械特性および熱安定性を示し、これは５０を超えるショアＤの硬度および４０℃より十分上、すなわち室温より十分上のＴｇによって示される。本発明の方法からの本発明のポリイソシアヌレートプラスチックは、出発ポリイソシアネートＦ＊〜Ｊ＊から製造された本発明でない製品と比較して、Ｌ＊ａ＊ｂ＊色空間において１５未満のｂ＊値、したがって望ましい無視できるほど低い変色をさらに特徴とする。
【０１４９】
液体のままである、または反応中に分解する本発明でない製品は、独特の黄色を有する、または制御されていない不完全な様式で硬化して、１ｇ／ｃｍ３未満の密度を有するフォームを生じ、均質で高品質な固体を製造するための望ましい使用に完全に適していない。
【国際調査報告】
2018513900.tif 000007
2018513900.tif 000008
2018513900.tif 000009